(57)【特許請求の範囲】
【請求項１】
４１０ｎｍ以上７５０ｎｍ以下の波長の光の透過率がいずれの波長においても１５％以下であり、かつ、
１０．６μｍの波長の光の透過率が１％以上および平均抵抗率が１×１０6Ωｃｍ以上の少なくともいずれかであり、かつ、
全窒素濃度が孤立置換型窒素濃度の８倍以上、マグネシウム、アルミニウム、ケイ素、リンおよびイオウからなる群から選ばれる少なくとも１種類の不純物元素の総不純物元素濃度が５０ｐｐｂ以上、および全ホウ素濃度が全窒素濃度以下の少なくともいずれかである単結晶ダイヤモンド材料。
【請求項２】
４１０ｎｍ以上７５０ｎｍ以下の波長の光の透過率がいずれの波長においても３％以下である請求項１に記載の単結晶ダイヤモンド材料。
【請求項３】
前記全窒素濃度が前記孤立置換型窒素濃度の８倍以上のとき、
前記全窒素濃度から前記孤立置換型窒素濃度を引いた非置換型窒素濃度が、０．８７５ｐｐｍ以上である請求項１または請求項２に記載の単結晶ダイヤモンド材料。
【請求項４】
前記全窒素濃度が前記孤立置換型窒素濃度の８倍以上のとき、
空孔濃度が、前記全窒素濃度、前記孤立置換型窒素濃度、前記全窒素濃度から前記孤立置換型窒素濃度を引いた非置換型窒素濃度および１ｐｐｍの少なくともいずれかよりも高い請求項１から請求項３のいずれか１項に記載の単結晶ダイヤモンド材料。
【請求項５】
マグネシウム、アルミニウム、ケイ素、リンおよびイオウからなる群から選ばれる少なくとも１種類の前記不純物元素の前記総不純物元素濃度が５０ｐｐｂ以上のとき、
前記不純物元素の前記総不純物元素濃度が、前記不純物元素の総置換型不純物元素濃度の８倍以上である請求項１または請求項２に記載の単結晶ダイヤモンド材料。
【請求項６】
請求項１から請求項５のいずれか１項に記載の単結晶ダイヤモンド材料を含む工具。
【請求項７】
請求項１から請求項５のいずれか１項に記載の単結晶ダイヤモンド材料を含む放射温度モニター。
【請求項８】
請求項１から請求項５のいずれか１項に記載の単結晶ダイヤモンド材料を含む赤外光学部品。
【発明の詳細な説明】
【技術分野】
【０００１】
本発明は、黒体応用材料、放熱温度モニター材料、窓材料、赤外光学部品材料、放熱基板（ヒートシンク）または工具用のチップとして好適に用いられる単結晶ダイヤモンド材料、ならびにその単結晶ダイヤモンド材料を含む工具、放射温度モニター、および赤外光学部品に関する。
【背景技術】
【０００２】
従来、可視領域で光を遮断し、赤外領域で光を透過する材料はいろいろな利用方法がある。色ガラスなどいろいろな材料も考えられるが、比較的高温（たとえば真空中あるいは不活性ガス中で７００℃以上１２００℃以下程度）で耐久性があり、高強度の熱量に耐えうる（あるいは急激な温度変化に耐えうる）ものはあまり候補がない。高強度の光に耐えられる、あるいは十分に放熱が可能な材料として、ダイヤモンド材料が挙げられる。【０００３】
しかしながら、ダイヤモンド材料のように、可視領域でも光透過性のあるものが一般的で、可視領域の光を完全に遮断することはなかった。可視領域で光を遮断し、赤外領域で光を透過する材料があれば、理想的な黒体輻射の可視領域温度モニターチップとして真空中での加熱物体の測温の参照として利用できる。それが絶縁性であれば、通電加熱体上でも利用できる。また、内部が暗室のまま赤外光で中を監視する窓として利用できる。夜行性動物観察用の窓などへの利用である。また、工具の刃先温度をモニターする場合の測温も可能となる。【０００４】
ダイヤモンドはバンドギャップが５．５ｅＶと大きく、一般には、透明であると考えられている。しかしながら、不純物によってある特定の波長において吸収を持たせることができる。たとえば、築野孝、太田進啓、熊澤佳明、第９回ダイヤモンドシンポジウム講演要旨集p61（非特許文献１）、Robert  Linares,  Patrick  Doering,  Diamond  and  Related  Materials  8  (1999)  p909（非特許文献２）および特表２００５−５１２９２９号公報（特許文献１）に開示されるように、ダイヤモンドに不純物として窒素が置換型でドープされると波長２７０ｎｍ付近の紫外領域で光吸収が生じることが知られている。また、特表２００５−５１２９２９号公報（特許文献１）に開示されるように、ダイヤモンドに不純物として添加された窒素が空格子欠陥と関連することにより波長５００ｎｍから６４０ｎｍ付近に吸収が生じることが知られている。このような吸収により、ダイヤモンドが透明性の黄色や透明性の赤色になることが知られている。
【先行技術文献】
【特許文献】
【０００５】
【特許文献１】特表２００５−５１２９２９号公報
【非特許文献】
【０００６】
【非特許文献１】築野孝、太田進啓、熊澤佳明、第９回ダイヤモンドシンポジウム講演要旨集p61
【非特許文献２】Robert  Linares,  Patrick  Doering,  Diamond  and  Related  Materials  8  (1999)  p909
【発明の概要】
【発明が解決しようとする課題】
【０００７】
上記の場合においては、特定の波長の光のみを吸収するに過ぎないため、可視光領域（たとえば４１０ｎｍ〜７５０ｎｍ）の全域の光を遮断することは困難である。また、その特定の波長の光を遮断するのにすら、不純物の量を大量に混入させる必要がある。ダイヤモンドに大量の不純物を混入すると、ダイヤモンド結晶構造自体が壊れてしまうので、ダイヤモンドとして維持することができないという問題点があった。【０００８】
一方で、可視光領域の全域の光を吸収する方法として、以下の方法が考えられる。１つは、不純物としてホウ素を添加することである。ホウ素を微量添加すると炭素と置換型にドープされ、ダイヤモンドが青くなることが知られている。ホウ素は炭素と原子半径が近く、ダイヤモンドに含有されやすいので、ホウ素を大量に含有すると、可視光領域の光を吸収して遮断するため、吸収ダイヤモンドは黒くなる。しかしながら、このような状態では電気が流れるようになる。低抵抗になるために、可視光領域の全域の光を遮断するが、赤外領域の光も吸収して遮断してしまう。【０００９】
もう一つは、多結晶で品質の悪いダイヤモンドを形成することによって、グラファイト成分（ＳＰ２成分）が含まれるようにすることができる。これは可視光領域の光を吸収して遮断することができる。ダイヤモンドにグラファイト成分が多く含まれているため、直流に対しては電気抵抗が高くなるが、交流に対しては電気抵抗が低くなり、また、赤外領域の光も吸収して遮断してしまう。また、イオン注入によって可視光領域の光を吸収して遮断する方法も、イオン注入層にはグラファイト成分（ＳＰ２成分）の層が形成されるため、同様の結果となる。【００１０】
そこで、上記の問題点を解決して、可視領域の全域の光の透過率が低く黒色を呈するダイヤモンド、ならびにその単結晶ダイヤモンド材料を含む工具、放射温度モニター、および赤外光学部品を提供することを目的とする。
【課題を解決するための手段】
【００１１】
本発明のある態様にかかる単結晶ダイヤモンド材料は、４１０ｎｍ以上７５０ｎｍ以下の波長の光の透過率がいずれの波長においても１５％以下であり、かつ、光学的評価による電気絶縁体および電気的評価による電気絶縁体の少なくともいずれかである。本発明の別の態様にかかる工具は、上記態様の単結晶ダイヤモンド材料を含む。本発明のさらに別の態様にかかる放射温度モニターは、上記態様の単結晶ダイヤモンド材料を含む。本発明のさらに別の態様にかかる赤外光学部品は、上記態様の単結晶ダイヤモンド材料を含む。
【発明の効果】
【００１２】
上記によれば、可視光領域の全域の光の透過率が低く黒色を呈するダイヤモンド、ならびにその単結晶ダイヤモンド材料を含む工具、放射温度モニター、および赤外光学部品を提供することができる。
【発明を実施するための形態】
【００１３】
＜本発明の実施形態の説明＞
本発明のある実施形態にかかる単結晶ダイヤモンド材料は、４１０ｎｍ以上７５０ｎｍ以下の波長の光の透過率がいずれの波長においても１５％以下であり、かつ、光学的評価による電気絶縁体および電気的評価による電気絶縁体の少なくともいずれかである。本実施形態の単結晶ダイヤモンド材料において、光の透過率とは、その光の波長の如何を問わず、単結晶ダイヤモンド材料の任意に特定される実質的に平坦で（ＪＩＳ  Ｂ０６０１：２０１３に規定する表面の算術平均粗さＲａが２ｎｍ以下で）平行な（平行度が０．１°以下の）両平面を両主面とするとき、一方の主面に実質的に垂直に（垂直方向からのずれ角が０．１°以下で）入射して他方の主面から出射する光の透過率、換言すれば、加工により平行度が０．１°以下の両主面を形成したときに、一方の主面の垂直方向からのずれ角が０．１°以下で入射して他方の主面から出射する光の透過率をいう。光学的評価による電気絶縁体とは、光学的に評価した電気的絶縁体（実質的に電気を通さない物体）をいい、光学的評価とは、好ましくは、１０．６μｍの波長の光の透過率が１％以上である物体である。また、電気的評価による電気絶縁体とは、電気的に評価した電気的絶縁体（実質的に電気を通さない物体）をいい、電気的評価とは、好ましくは、平均抵抗率が１×１０6Ωｃｍ以上の物体である。補足すると、本実施形態の単結晶ダイヤモンド材料は、実質的に使用目的に利用される範囲において、全体が電気的絶縁体であって、表面や内部の一部に導電層を備えるものではないことを意味している。本実施形態の単結晶ダイヤモンド材料は、４１０ｎｍ以上７５０ｎｍ以下の波長の光の透過率がいずれの波長においても１５％以下であり、かつ、光学的または電気的に絶縁体であるため、黒々とした色調と絶縁性を有する。
【００１４】
本実施形態の単結晶ダイヤモンド材料において、光学的評価は、１０．６μｍの波長の光の透過率を１％以上とすることができる。かかる単結晶ダイヤモンド材料は、さらに１０．６μｍの波長の光の透過率が１％以上であることから、黒々とした色調および赤外光の透過性すなわち光学的な絶縁性を有する。
【００１５】
本実施形態の単結晶ダイヤモンド材料において、電気的評価は、平均抵抗率を１×１０6Ωｃｍ以上とすることができる。本実施形態の単結晶ダイヤモンド材料の平均抵抗率とは、チタン蒸着電極を用いて５０Ｖの電圧下２５℃で電流を流したときに、その電圧、その電流と、チタン蒸着電極の面積と、両主面間の距離とから算出される平均抵抗率をいう。かかる単結晶ダイヤモンド材料は、黒々とした色調と電気的な絶縁性を有する。
【００１６】
本実施形態の単結晶ダイヤモンド材料において、４１０ｎｍ以上７５０ｎｍ以下の波長の光の透過率をいずれの波長においても３％以下とすることができる。これにより、かかる単結晶ダイヤモンド材料は、漆黒の色調と絶縁性を有する。
【００１７】
本実施形態の単結晶ダイヤモンド材料において、全窒素濃度を孤立置換型窒素濃度の８倍以上とすることができる。ここで、全窒素濃度は、２次イオン質量分析（ＳＩＭＳ）により測定され、孤立置換型窒素濃度は、電子スピン共鳴分析（ＥＳＲ）により測定される。これにより、かかる単結晶ダイヤモンド材料は、黒々とした色調および絶縁性を有する。
【００１８】
本実施形態の単結晶ダイヤモンド材料において、全窒素濃度を１ｐｐｍ以上とすることができる。これにより、かかる単結晶ダイヤモンド材料は、黒々とした色調および絶縁性有する。
【００１９】
本実施形態の単結晶ダイヤモンド材料において、全窒素濃度から孤立置換型窒素濃度を引いた非置換型窒素濃度を０．８７５ｐｐｍ以上とすることができる。ここで、非置換型窒素濃度とは、ＳＩＭＳで測定した全窒素濃度からＥＳＲで測定した孤立置換型窒素濃度を差し引いた値である。また、空孔濃度を非置換型窒素濃度の０．１倍より高くすることができる。これにより、かかる単結晶ダイヤモンド材料は、結晶を壊したり欠けさせることなく大量の窒素原子を含有することができ、黒々とした色調、絶縁性を有する。
【００２０】
本実施形態の単結晶ダイヤモンド材料において、空孔濃度を、孤立置換型窒素濃度、非置換型窒素濃度、全窒素濃度および１ｐｐｍの少なくともいずれかより高くすることができる。ここで、空孔濃度は、イオン注入法で定量・検量された陽電子消滅法により求められる。あるいは、ＥＳＲにより測定される不純物と結合した空孔濃度が補助的に用いられる。これにより、かかる単結晶ダイヤモンド材料は、結晶を壊したり欠けさせることなく大量の窒素原子を含有することができ、黒々とした色調および絶縁性を有する。
【００２１】
本実施形態の単結晶ダイヤモンド材料において、マグネシウム、アルミニウム、ケイ素、リンおよびイオウからなる群から選ばれる少なくとも１種類の不純物元素の総不純物元素濃度を、５０ｐｐｂ以上とすることができる。ここで、総不純物元素濃度は、ＳＩＭＳにより測定される。これにより、かかる単結晶ダイヤモンド材料は、大量の窒素を含有することができ、黒々とした色調および絶縁性を有する。
【００２２】
本実施形態の単結晶ダイヤモンド材料において、マグネシウム、アルミニウム、ケイ素、リンおよびイオウからなる群から選ばれる少なくとも１種類の不純物元素の総不純物元素濃度を、上記の不純物元素の総置換型不純物元素濃度の８倍以上とすることができる。ここで、総不純物元素濃度はＳＩＭＳにより測定され、総置換型不純物元素濃度はＥＳＲにより測定される。これにより、かかる単結晶ダイヤモンド材料は、黒々とした色調および絶縁性を有する。
【００２３】
本実施形態の単結晶ダイヤモンド材料において、全ホウ素濃度を、全窒素濃度以下とすることができる。ここで、全ホウ素濃度および全窒素濃度は、ＳＩＭＳにより測定される。かかる単結晶ダイヤモンド材料は、導電性を付与されることなく大量の窒素を含有することができ、黒々とした色調および絶縁性を有する。
【００２４】
本発明の別の実施形態にかかる工具は、上記の実施形態の単結晶ダイヤモンド材料を含む。このため、本実施形態の工具は、工具作製時、使用時において欠けの少ない工具とすることができる。
【００２５】
本発明のさらに別の実施形態にかかる放射温度モニターは、上記の実施形態の単結晶ダイヤモンド材料を含む。このため、本実施形態の放射温度モニターは、黒体輻射により近いもので、真の温度を評価できる。
【００２６】
本発明のさらに別の実施形態にかかる赤外光学部品は、上記の実施形態の単結晶ダイヤモンド材料を含む。このため、本実施形態の赤外光学部品は、可視光の漏れが極めて少なく、赤外光の感知が十分にできる。
【００２７】
［本発明の実施形態の詳細］
本実施形態の単結晶ダイヤモンド材料は、４１０ｎｍ以上７５０ｎｍ以下の波長の光の透過率がいずれの波長においても１５％以下であり、好ましくは１０％以下であり、より好ましくは８％以下である。かつ、本実施形態の単結晶ダイヤモンド材料は、光学的評価による電気絶縁体および電気的評価による電気絶縁体の少なくともいずれかである。本実施形態の単結晶ダイヤモンド材料は、４１０ｎｍ以上７５０ｎｍ以下の波長の光の透過率がいずれの波長においても１５％以下であり、かつ、光学的評価および電気的評価の少なくともいずれかにおいて電気絶縁体であるため、黒々とした色調と絶縁性を有する。
【００２８】
本実施形態の単結晶ダイヤモンド材料の光の透過率は、光の経路が重要であるため、光の経路を特定して、以下のように定義する。すなわち、その光の波長の如何を問わず、単結晶ダイヤモンド材料の任意に特定される実質的に平坦で（ＪＩＳ  Ｂ０６０１：２０１３に規定する表面の算術平均粗さＲａが２ｎｍ以下で）平行な（平行度が０．１°以下の）両平面を両主面とするとき、一方の主面に実質的に垂直に（垂直方向からのずれ角が０．１°以下で）入射して他方の主面から出射する光の透過率、換言すれば、加工により、上記表面の算術平均粗さＲａが２ｎｍ以下で、平行度が０．１°以下の両主面を形成したときに、一方の主面の垂直方向からのずれ角が０．１°以下で入射して他方の主面から出射する光の透過率をいう。ここで、光学的評価による電気絶縁体とは、光学的に評価した電気的な絶縁体（実質的に電気を通さない物体）をいい、１０．６μｍの赤外領域の波長の光の透過率がゼロではないことで示すことができ、好ましくは１０．６μｍの波長の光の透過率を１％以上である物体である。また、電気的評価による電気絶縁体とは、電気的に評価した電気的な絶縁体（実質的に電気を通さない物体）をいい、平均抵抗率がゼロでないことで示すことができ、好ましくは平均抵抗率が１×１０6Ωｃｍ以上の物体である。本実施形態の単結晶ダイヤモンド材料の平均抵抗率とは、チタン蒸着電極を用いて５０Ｖの電圧下２５℃で電流を流したときに、その電圧、その電流と、チタン蒸着電極の面積と、両主面間の距離とから算出される平均抵抗率をいう。
【００２９】
本実施形態の単結晶ダイヤモンド材料は、４１０ｎｍ以上７５０ｎｍ以下の可視領域の光の透過率が低く、かつ、光学的および電気的の少なくともいずれかにおいて絶縁体であることから、温度をモニターする際の理想的な黒体輻射になり得るとともに、加熱対象物を絶縁状態にできる。また煤（すす）のような単なる黒い物体ではなく、金属的というのでもなく、質感に奥行きが出て、立体感のあるものができる。本実施形態の単結晶ダイヤモンド材料は、炭素のＳＰ２結合によって黒い物体となっているわけではなく、炭素のＳＰ３結合により形成される純粋なダイヤモンドであり、高温状態でも割れやすいとか、欠け易いということがない。
【００３０】
人の視感度の高い波長５３０ｎｍの光の透過率が２０％以下になると、色調が黒いといえるダイヤモンド（以下、黒色ダイヤモンドともいう）になるが、光の遮断と言う意味では不十分である。可視光領域（４１０ｎｍ以上７５０ｎｍ以下の波長）の全域の光の透過率が１５％以下、好ましくは１０％以下、より好ましくは８％以下となると、黒々とした色調のダイヤモンド（以下、黒々ダイヤモンドともいう）なる。ダイヤモンドの反射率は通常３０％程度であるから、光の透過率が反射率の１／２以下、好ましくは１／３以下、より好ましくは約１／４以下になることにより黒々とした色調が得られ、光の吸収による遮断が十分なものとなる。
【００３１】
上述の単結晶ダイヤモンド材料の光の透過率の定義によれば、両主面が平坦で（表面の算術平均粗さＲａが２ｎｍ以下で）平行な（平行度が０．１°以下の）平板形状を有するものは、光は一方の主面に実質的に垂直（垂直方向からのずれ角が０．１°以下）に入射させればよい。また、板状でないもの、あるいは相対する平坦で（表面の算術平均粗さＲａが２ｎｍ以下で）平行な（平行度が０．１°以下の）面がない場合は、一番距離が近いと思われるところに、相対する上記のような平坦で平行な面を作製して、１つの平坦で平行な面に実質的に垂直に光を垂入射させればよい。このようにいちばん近いところと思われるところが、本発明の規定する範囲であれば、他のほとんどのところはほとんど全て本発明の規定の範囲になるからである。さらに厳密にいうならば、レーザー形状計測器によって、形状を測定し、距離の分布をみた時に全体の７０％以上（これは、正規分布において標準偏差±σの範囲内に入る測定点が全体の６８％であることから、それより高い７０％以上の場合を示す。）が、測定点よりも距離が長ければ、その部分で代用してもよい。目で見ているところのものは、ほとんどがこの７０％の範囲に入るからである。
【００３２】
なお、相対する平行面を出す、すなわち相対する平坦で平行な面を形成することができない場合（たとえば、貴重で破壊できない場合）、積分球型の反射、散乱測定装置で、反射と散乱を測定し、同じ光学入射を保ったまま、レーザーカロリーメーターで吸収された光量を温度上昇で測定し、入射光から反射光と吸収光を差し引けば、透過率が測定できる。また、単結晶ダイヤモンド材料の形状に依存する特異な値となることを防ぐために、入射方向をランダムに変えて、５回測定した数値の平均値をもって透過率とすることもできる。
【００３３】
４１０ｎｍ以上７５０ｎｍ以下の波長の光の透過率は、分光光度計を用いて、波長を４１０ｎｍから７５０ｎｍの間でスキャンさせることにより、測定することができる。また、レーザー光で測定する場合は、相対する平坦で平行な面は少なくとも直径３ｍｍに相当する面積があれば足りる。
【００３４】
光の透過率Ｔは、入射した光の強度Ｉ0に対する透過した光の強度Ｉ1の百分率をいい、以下の式（１）
Ｔ（％）＝  Ｉ1／Ｉ0  ×  １００    ・・・（１）
により定義される。
【００３５】
上記式（１）で定義される透過率は、厳密には反射率と平行な（平行度が０．１°以下の）主面での多重反射を考慮したものであり、空気と単結晶ダイヤモンド材料との界面での反射率Ｒ1と透過率Ｔ1とを使って、全透過率Ｔを、
Ｔ＝Ｔ12・ｅｘｐ（−αＤ）／(１−Ｒ12・ｅｘｐ（−αＤ））    ・・・（２）
と式（２）で表されるものである。ここで、αは吸収係数（単位：ｃｍ-1）であり、Ｄは平行な両主面間の距離（単位：ｃｍ-1）である。
【００３６】
上記式（２）中の反射率Ｒ1と透過率Ｔ1は、単結晶ダイヤモンド材料の屈折率をｎ1、空気の屈折率をｎ0として、
Ｒ1＝（ｎ0−ｎ1）2／（ｎ0＋ｎ1）2    ・・・（３）
Ｔ1＝４ｎ0ｎ1  ／（ｎ0＋ｎ1）2      ・・・（４）
と式（３）および式（４）で表される。式（３）および（４）において単結晶ダイヤモンド材料の屈折率ｎ1を２．４、空気の屈折率ｎ0を１．０として計算される反射率Ｒ1および透過率Ｔ1の値を、式（２）に代入して得られる全透過率Ｔは、透明な場合（α＝０と近似される場合）、約７１％であり、実測に合う結果である。
【００３７】
一方、本実施形態の単結晶ダイヤモンド材料の場合は、吸収係数αが大きな場合であり、上記式（２）の右辺の分母の項が１に漸近する場合となるので、透過率は、
Ｔ＝Ｔ12・ｅｘｐ（−αＤ）      ・・・（５）
と式（５）で表しても構わない領域である。
【００３８】
単結晶ダイヤモンド材料の平均抵抗率ρavは、その電圧Ｖ0、その電流Ｉ0と、チタン蒸着電極の面積Ｓと、平行な（平行度が０．１°以下の）両主面間の距離Ｄから、ρav＝（Ｖ0／Ｉ0）・（Ｓ／Ｄ）により算出される。ここで、Ｖ0が５０Ｖ、Ｄが０．５ｍｍのときのρavを測定したものである。Ｄが０．５ｍｍで測定できない場合（たとえば板の厚さが足りない場合や、厚くて研磨できない場合）は、１００Ｖ／ｍｍの電界に相当する、電圧印加時の電流を測定すればよい。かかる平均抵抗率は、絶縁性を確保する観点から、１×１０6Ωｃｍ以上であり、１×１０9Ωｃｍ以上が好ましく、１×１０12Ωｃｍ以上がより好ましい。単結晶ダイヤモンド材料は、平均抵抗率が高い方が、微小な光をも反射されにくく好ましい。
【００３９】
本実施形態の単結晶ダイヤモンド材料において、漆黒の色調および絶縁性を有する観点から、４１０ｎｍ以上７５０ｎｍ以下の波長の光の透過率がいずれの波長においても３％以下が好ましく、１．５％以下がより好ましく、１％以下がさらに好ましい。可視領域（４１０ｎｍ以上７５０ｎｍ以下の波長）の全域の光の透過率が３％以下、１．５％以下、さらには１％以下となると、黒い漆を塗ったような漆黒の色調のダイヤモンド（以下、漆黒ダイヤモンドともいう）となる。ダイヤモンドの反射率は通常３０％程度であるから、光の透過率が反射率の１／１０以下、１／２０以下、さらには１／３０以下になることにより漆黒の色調が得られ、光の吸収による遮断がより十分なものとなる。
【００４０】
本実施形態の単結晶ダイヤモンド材料において、黒々とした色調、絶縁性および赤外光の透過性を有する観点から、一方の主面に実質的に垂直に入射して他方の主面から出射する１０．６μｍの波長の光の透過率が１％以上であることは絶縁体を示している一つの指標となる。しかしながら、遠赤外線の窓として利用する場合には、その窓としての機能を得るには１０．６μｍの波長の光の透過率が１０％以上が好ましく、４０％以上がより好ましく、５０％以上がさらに好ましい。一方で、近赤外の窓として利用する場合には、１〜２μｍの波長の光の透過率が、１０％以上が好ましく、４０％以上がより好ましく、５０％以上がさらに好ましい。ここで、赤外光の透過率の測定方法は、上記の可視領域の光の透過率の測定方法と同様である。波長１０．６μｍの遠赤外光は、発振波長１０．６μｍのＣＯ2レーザーにより、よく身近で用いられるという観点から、赤外光の指標となる。波長１〜２μｍの近赤外光は、発振波長１．０６μｍのＹＡＧレーザーや４〜６μｍの量子カスケードレーザーの第２、第３の高調波を利用できる。
【００４１】
本実施形態の単結晶ダイヤモンド材料において、黒々とした色調、絶縁性および赤外光の透過性を有する観点から、全窒素濃度を孤立置換型窒素濃度の８倍以上、好ましくは１０倍以上、より好ましくは２０倍以上、さらに好ましくは５０倍以上、さらに好ましくは１００倍以上とすることができる。ここで、全窒素濃度はＳＩＭＳ（２次イオン質量分析）により測定され、孤立置換型窒素濃度はＥＳＲ（電子スピン共鳴分析）により測定される。
【００４２】
本実施形態の単結晶ダイヤモンド材料のような黒々ダイヤモンド、好ましくは漆黒ダイヤモンドを得るためには、ダイヤモンドに大量の不純物を含有させる必要があるが、ダイヤモンドに大量の不純物をドーピングし過ぎると、ダイヤモンドの結晶格子が壊れ、少なくとも一部がＳＰ２結合となりグラファイト化する。そこで、不純物を大量にダイヤモンドに含有させつつ、ダイヤモンドの結晶格子を緩和するが壊れないようにバランスを取る工夫をする必要がある。そのために、まず、窒素を含有させることが重要である。
【００４３】
しかし、ダイヤモンドに窒素を孤立置換型で含有させると、高圧合成ダイヤモンドのように黄色の透明な単結晶となるだけで、４１０ｎｍ以上７５０ｎｍ以下の全可視領域の光の透過率が低くはならない。そこで、孤立置換型窒素原子の含有量を極力抑え、孤立置換型以外（たとえば格子間侵入型）の非置換型窒素原子の含有量を高める。ここで、非置換型窒素原子とは、炭素原子からなるダイヤモンド格子位置に孤立置換していない窒素原子を指しており、ＳＩＭＳにより測定される全窒素原子からＥＳＲにより測定される孤立置換型窒素原子を差し引いたものが該当する。非置換型窒素原子を格子間位置などに配置させると結晶格子は窮屈になって壊れてしまうので、空孔を入れながら、バランスを保つ。こうすることにより、想定以上に大量の窒素をダイヤモンドに含有させることができる。これは、孤立置換型窒素原子と、非置換型窒素原子と、全窒素原子と、空孔とをバランスよくダイヤモンド中に混在させることを意味する。
【００４４】
孤立置換型窒素原子と、非置換型窒素原子と、総窒素原子と、空孔とをバランスを保つために必要な孤立置換型窒素濃度ＮSと、非置換型窒素濃度ＮN、全窒素濃度Ｎallと、空孔濃度Ｖとの間の条件は、８×ＮS≦Ｎall、７×ＮS≦ＮN、ＮN≦Ｎall、０．８７５ｐｐｍ≦ＮN、および／または１ｐｐｍ≦Ｎallが好ましく、１０×ＮS≦Ｎall、９×ＮS≦ＮN、ＮN≦Ｎall、４．５０ｐｐｍ≦ＮN、および／または５ｐｐｍ≦Ｎallがより好ましく、１３×ＮS≦Ｎall、１２×ＮS≦ＮN、ＮN≦Ｎall、７．３８ｐｐｍ≦ＮN、および／または８ｐｐｍ≦Ｎallがさらに好ましく、２０×ＮS≦Ｎall、１９×ＮS≦ＮN、ＮN≦Ｎall、９．５０ｐｐｍ≦ＮN、および／または１０ｐｐｍ≦Ｎallがさらに好ましく、５０×ＮS≦Ｎall、４９×ＮS≦ＮN、ＮN≦Ｎall、１９．６ｐｐｍ≦ＮN、および／または２０ｐｐｍ≦Ｎallがさらに好ましく、１００×ＮS≦Ｎall、９９×ＮS≦ＮN、ＮN≦Ｎall、２９．７ｐｐｍ≦ＮN、および／または３０ｐｐｍ≦Ｎallが特に好ましい。また、Ｎall≦１０００ｐｐｍが好ましい。窒素が入りすぎると炭素の格子が正常に保ちにくいからである。
【００４５】
このとき、空孔濃度Ｖについては、Ｖ≦１０００×Ｎallが好ましく、Ｖ≦１００×Ｎallがより好ましい。Ｖ＞１０００×Ｎallでは、空孔ばかりが多くなり、結晶がもろくなるからである。さらには、ＮS＜Ｖが好ましく、１０×ＮS＜Ｖが好ましい。ＮS≧Ｖでは、単結晶ダイヤモンド材料は、結晶全体に余裕がなくなり、非置換型窒素原子および孤立置換型原子の大部分が窮屈となり、結晶が極めて容易に欠けるからである。また、０．１×ＮN＜Ｖが好ましく、ＮN＜Ｖがより好ましい。ＮS＜Ｖ≦ＮNでは、単結晶ダイヤモンド材料は、非置換型窒素原子および孤立置換型原子の一部分が窮屈となり、結晶が容易に欠けるからである。さらには、０．１×Ｎall＜Ｖが好ましく、Ｎall＜Ｖがより好ましい。ＮN＜Ｖ≦Ｎallでは、単結晶ダイヤモンド材料は、非置換型窒素原子および孤立置換型窒素原子のごく一部分が窮屈となり、結晶が容易に欠ける場合があるからである。または、Ｖ＞１ｐｐｍであることが好ましく、Ｖ＞５ｐｐｍであることがより好ましい。Ｖ≦１ｐｐｍでは、結晶全体に余裕がなくなり、非置換型窒素原子および孤立置換型原子の少なくとも一部分が窮屈となり、結晶が容易に欠けるからである。空孔濃度は、イオン注入法で定量・検量された陽電子消滅法により求める。あるいは、ＥＳＲ法より不純物と結合した空孔濃度を補助的に用いて下限の空孔濃度を見積もる。
【００４６】
空孔は、ダイヤモンドの結晶格子を大きくは歪ませないので、単独で存在する場合もある。このように孤立単一置換型以外の窒素を大量にダイヤモンドに含有させるためには、メタン濃度の高い条件で、単結晶ダイヤモンド材料の成長表面に欠陥を導入しておくことで達成できる。欠陥とは転位などの結晶欠陥が含まれるが、表面の凹凸や研磨ダメージも影響し、これらも含む。窒素は窒素ガス（Ｎ2）を合成雰囲気中に導入することで、単結晶ダイヤモンド中に導入する。ガスは窒素ガスに限らず、アンモニアガス（ＮＨ3）、笑気ガス（Ｎ2Ｏ）などの窒素を含むガスであってもよい。
【００４７】
本実施形態の単結晶ダイヤモンド材料において、黒々とした色調好ましくは漆黒の色調、絶縁性および赤外光の透過性を有する観点から、非置換型窒素濃度が、０．８７５ｐｐｍ以上であることが好ましく、４．５０ｐｐｍ以上であることがより好ましく、７．３８ｐｐｍ以上であることがさらに好ましく、９．５０ｐｐｍ以上であることがさらに好ましく、１９．６ｐｐｍ以上であることがさらに好ましく、２９．７ｐｐｍ以上であることが特に好ましい。空孔も非置換型窒素も本発明には効果を発揮するから一定量以上あることが好ましく、双方がバランスしながら、格子を保つ効果と可視領域光透過率の低下に寄与するからである。放射線照射によって空孔を形成しても、炭素原子が必ず格子位置からはじき出され、ＳＰ２結合が増えるばかりであるので、本実施形態の単結晶ダイヤモンド材料は得られない。
【００４８】
本実施形態の単結晶ダイヤモンド材料において、黒々とした色調好ましくは漆黒の色調、絶縁性および赤外光の透過性を有する観点から、全窒素濃度が孤立置換型窒素濃度の８倍以上のとき全窒素濃度が１ｐｐｍ以上であることが好ましく、全窒素濃度が孤立置換型窒素濃度の１０倍以上のとき全窒素濃度が５ｐｐｍ以上であることがより好ましく、全窒素濃度が孤立置換型窒素濃度１３倍以上のとき全窒素濃度が８ｐｐｍ以上であることがさらに好ましく、全窒素濃度が孤立置換型窒素濃度２０倍以上のとき全窒素濃度が１０ｐｐｍ以上であることがさらに好ましく、全窒素濃度が孤立置換型窒素濃度の５０倍以上のとき全窒素濃度が２０ｐｐｍ以上であることがさらに好ましく、全窒素濃度が孤立置換型窒素濃度１００倍以上のとき全窒素濃度が３０ｐｐｍ以上であることが特に好ましい。
【００４９】
本実施形態の単結晶ダイヤモンド材料において、大量の窒素を含有することができ、黒々とした色調、絶縁性および赤外光の透過性を有する観点から、マグネシウム（Ｍｇ）、アルミニウム（Ａｌ）、ケイ素（Ｓｉ）、リン（Ｐ）およびイオウ（Ｓ）からなる群から選ばれる少なくとも１種類の不純物元素の総不純物濃度が５０ｐｐｂ以上であることが好ましく、１ｐｐｍ以上であることがより好ましく、５ｐｐｍ以上であることがさらに好ましく、１０ｐｐｍ以上であることがさらに好ましい。上記不純物元素の総不純物濃度は、ＳＩＭＳにより測定される。
【００５０】
単結晶ダイヤモンド材料に窒素を大量に含有させる別の方法として、窒素（Ｎ）以外の不純物元素であるケイ素（Ｓｉ）、リン（Ｐ）、アルミニウム（Ａｌ）、マグネシウム（Ｍｇ）、イオウ（Ｓ）などを窒素（Ｎ）と一緒に含有させる方法がある。すなわち、空孔の代わりにケイ素などを含有させ（空孔にケイ素などが入ったようになる）、それよりも多くの窒素が含有してもバランスを取ることができる。あるいはこれらの不純物元素の少なくとも２種類以上を選んで含むようにする。Ｓｉ、Ｐ、Ａｌ、ＭｇおよびＳの濃度をそれぞれＣSi、ＣP、ＣAl、ＣMgおよびＣSとすると、全窒素濃度Ｎallと上記不純物元素の総不純物元素濃度の和が、１ｐｐｍ＜（Ｎall＋ＣSi＋ＣP＋ＣAl＋ＣMg＋ＣS）＜１０００ｐｐｍであることが好ましく、１ｐｐｍ＜（Ｎall＋ＣSi＋ＣP＋ＣAl＋ＣMg＋ＣS）＜１００ｐｐｍがより好ましい。
【００５１】
また、本実施形態の単結晶ダイヤモンド材料においては、窒素原子を含有していなくても、上記の総不純物元素濃度が上記の範囲内にあれば、同様の効果を有する。すなわち、本実施形態の単結晶ダイヤモンド材料は、黒々とした色調、絶縁性および赤外光の透過性を有する観点から、マグネシウム（Ｍｇ）、アルミニウム（Ａｌ）、ケイ素（Ｓｉ）、リン（Ｐ）およびイオウ（Ｓ）からなる群から選ばれる少なくとも１種類の不純物元素の総不純物元素濃度が５０ｐｐｂ以上であることが好ましく、１ｐｐｍ以上であることがより好ましく、５ｐｐｍ以上であることがさらに好ましく、１０ｐｐｍ以上であることがさらに好ましい。また、Ｓｉ、Ｐ、Ａｌ、ＭｇおよびＳの濃度をそれぞれＣSi、ＣP、ＣAl、ＣMgおよびＣSとすると、１ｐｐｍ＜（Ｎall＋ＣSi＋ＣP＋ＣAl＋ＣMg＋ＣS）＜１０００ｐｐｍが好ましく、１ｐｐｍ＜（Ｎall＋ＣSi＋ＣP＋ＣAl＋ＣMg＋ＣS）＜１００ｐｐｍがより好ましい。
【００５２】
ここで、窒素以外の上記の不純物元素、すなわち、マグネシウム（Ｍｇ）、アルミニウム（Ａｌ）、ケイ素（Ｓｉ）、リン（Ｐ）およびイオウ（Ｓ）からなる群から選ばれる少なくとも１種類の不純物元素についても、総不純物元素濃度を総置換型不純物元素濃度の８倍以上とすることが好ましく、１０倍以上であることがより好ましく、２０倍以上であることがさらにより好ましく、５０倍以上であることが特に好ましい。上記不純物元素の総不純物濃度はＳＩＭＳにより測定され、上記不純物元素の総置換型不純物元素濃度はＥＳＲにより測定される。
【００５３】
上記の不純物を添加する場合、表面欠陥、結晶欠陥を含むことがポイントであるが、原子半径が炭素より大きな元素はそれだけで、結晶欠陥を導入されやすい。これらの不純物は、ＳＨ4、ＰＨ3、Ａｌ(ＣＨ3)3などのガスの状態で供給することもできるが、Ｓｉ、Ｐ2Ｏ5（またはＩｎＰ）、Ａｌなどの固体ソースを基板近くにおいておくのが容易である。基板より１０ｃｍ以内の近距離にあれば、単結晶ダイヤモンドに十分導入可能である。複合的に導入する場合は、ヘビーＰドープＳｉやＡｌＰなどの固体ソースを利用することもできる。
【００５４】
単結晶ダイヤモンドに窒素を大量に含有させるまた別の方法は、窒素（Ｎ）以外の不純物としてホウ素（Ｂ）を窒素（Ｎ）と一緒に含有させる方法である。ホウ素は原子半径が炭素と同程度なので、容易に格子位置にも入りやすい。しかも、窒素と同時に入れると多量に含有される。ここで、ホウ素濃度ＣBと窒素濃度ＣNとがＣB＞ＣNとなる条件で入れると導電性が付与されてしまうので、ＣB≦ＣNの条件とする必要がある。このような条件であれば、ホウ素が置換型で入ったとしても、ほとんどが全窒素や空孔などがキャリアを補償し、キャリアが移動できなくなり絶縁性となり、ホウ素の大部分は非置換型で入り、絶縁性を有する。ホウ素はＢ2Ｈ6、(ＣＨ3)3ＢあるいはＢ(ＯＣＨ3)3をソースとして導入可能である。他の不純物と複合的に導入する場合はＢＰ、ヘビーＢドープＳｉなどの固体ソースを利用することができる。
【００５５】
ホウ素と窒素が上記比率で入っている場合においても、上記の不純物元素（すなわちマグネシウム、アルミニウム、ケイ素、リンおよびイオウ）からなる群から選ばれる少なくとも１種類の２次イオン質量分析により測定される総不純物元素濃度が５０ｐｐｂ以上であることが好ましく、１ｐｐｍ以上であることがより好ましく、５ｐｐｍ以上であることがさらに好ましく、１０ｐｐｍ以上であることが特に好ましい。
【００５６】
本実施形態の単結晶ダイヤモンド材料においては、単結晶中に不純物を多量に混入させることを実現し、「黒々ダイヤモンド」や「漆黒ダイヤモンド」を作製することである。しかしながら、不純物を多量に混入させると、単結晶中の長距離秩序が低下または失われ、厚い結晶を形成することができなかった。すなわち、単結晶中の短距離秩序が低下または失われても局部的な欠陥が発生するに過ぎず全体として単結晶を修復可能であるが、結晶欠陥（空孔、格子間不純物など）が拡大かつ増大すると、単結晶中の長距離秩序が低下または失われるため、非晶質化、多結晶化、または結晶の割れなどが発生するからである。非晶質では無理にでも不純物は含まれる。多結晶では粒界に不純物が含まれやすくなる。結晶性を維持しつつ、不純物を多く混入させる方法としては、置換型で混入させることによって達成することができる。しかしながら、全可視領域に渡って透過率を小さくするには至らず、あるいは電気伝導が発生するなどの問題があった。本実施形態の単結晶ダイヤモンド材料においては、局部的な結晶を乱しながら（空孔をも導入しながら）、不純物をうまく混入させ、電気伝導を発生させず、黒体輻射や赤外線窓用特性を得るに至った。
【００５７】
本実施形態の単結晶ダイヤモンド材料は、赤外線用窓などの赤外光学部品材料や放射温度モニター用黒体などの放射温度モニター用材料として用いる場合には、板材としては、薄いことも利点であり、その厚さは５ｍｍ以下であることが好ましく、３ｍｍ以下であることがより好ましく、２ｍｍ以下であることがさらに好ましく、１．２ｍｍ以下であることが特に好ましい。厚さに関して気にする必要のない色調を利用する応用の場合は、この限りではない。
【００５８】
（単結晶ダイヤモンド材料の製造方法）
１．種基板の準備
まず、単結晶ダイヤモンド材料の種基板として単結晶ダイヤモンド種基板を準備する。種基板は、天然単結晶ダイヤモンド、高圧合成単結晶ダイヤモンド、気相合成単結晶ダイヤモンドなどの板状のものを準備する。たとえば、６ｍｍ角や８ｍｍ角の高圧合成単結晶ダイヤモンド種基板が準備できる。また、気相合成単結晶ダイヤモンドの場合は、単結晶を複数つなぎ合わせたモザイク状の単結晶ダイヤモンド種基板を用意することもできる。大きさは１６ｍｍ角あるいはそれ以上も可能である。モザイク状でも単結晶であると称しているのは、それぞれ個々の単結晶が、面方位が０．５°以内の範囲で揃っているためであり、広義の単結晶と考えているからである。
【００５９】
種基板は平坦に機械研磨される。種基板の転位などの結晶欠陥密度は１０００個／ｍｍ2以上のものがよい。結晶欠陥密度が少なかった場合、表面の算術平均粗さＲａ（ＪＩＳ  Ｂ０６０１：２０１３に規定する算術平均粗さＲａをいう、以下同じ。）を５ｎｍ〜１００ｎｍとした特殊の基板（高荷重研磨により形成された粗表面基板）も用意する。ここで、高荷重研磨とは、たとえば、通常の研磨条件の１．５倍以上の高荷重で研磨することをいい、表面が荒れるだけでなく、ダイヤモンドの表面近傍の結晶の損傷も大きくなる。これが通常よりも非置換型不純物や空孔を導入しやすくしている。高荷重研磨を実現するためには、研磨盤などの軸が影響を受けて振動を起こすようになるために、研磨装置の振動を抑える工夫を要する。好ましくは、ＪＩＳ  Ｂ０６０１：２０１３に規定する表面の算術平均粗さＲａが１０ｎｍ〜３０ｎｍの種基板を用意する。または、１００μｍ当たり１本の溝を入れて成長ステップを形成した基板（ステップ基板）も用意できる。ステップ基板は、オフ角が、好ましくは１°以上１５°以下のもの、より好ましくは３°以上１０°以下のもの、さらに好ましくは５°以上８°以下のもの、を利用する。オフ角が１°未満と小さければ、ステップが解消されて、表面が荒れた種基板ができないからである。本発明以外の通常の単結晶ダイヤモンド材料をエピタキシャル成長させるための種基板の通常の表面は、表面の算術平均粗さＲａが３ｎｍより小さいものがよいが、本発明は上記の通常の表面を有する種基板を用いないで、欠陥や表面状態を制御して、本発明に合った表面を有する種基板を用いることが重要である。
【００６０】
２．単結晶ダイヤモンド材料の成長
上記の種基板上に、ＣＶＤ（化学気相堆積）法により、単結晶ダイヤモンド材料をエピタキシャル成長させる。ＣＶＤ法としては、熱フィラメントＣＶＤ法、マイクロ波プラズマＣＶＤ法、直流プラズマＣＶＤ法、直流アーク放電プラズマＣＶＤ法などを用いることができる。これらの中でも、マイクロ波プラズマＣＶＤ法と直流プラズマＣＶＤ法は、不純物を制御しやすいので、好ましい。
【００６１】
マイクロ波プラズマＣＶＤ法による単結晶ダイヤモンド材料のエピタキシャル成長においては、原料ガスとして水素ガス、メタンガス、窒素ガスを合成炉内に導入して、炉内圧力を４ｋＰａ以上５３．２ｋＰａ以下に保ち、周波数２．４５ＧＨｚ（±５０ＭＨｚ）、あるいは９１５ＭＨｚ（±５０ＭＨｚ）のマイクロ波を１００Ｗ〜６０ｋＷの電力で投入することによりプラズマを発生させて、種基板上に活性種を堆積させることにより単結晶ダイヤモンド材料をエピタキシャル成長させることができる。
【００６２】
炉内圧力は、４ｋＰａ以上５３．２ｋＰａ以下が好ましく、８ｋＰａ以上４０ｋＰａ以下がより好ましく、１０ｋＰａ以上２０ｋＰａ以下がさらに好ましい。炉内圧力が４ｋＰａ未満であると成長に時間がかかったり、多結晶が成長しやすくなったりする。一方、炉内圧力が５３．２ｋＰａを超えると放電が不安定になったり、成長中に１ケ所に集中したりして、長時間の成長が困難となる。
【００６３】
種基板の温度は、８００℃以上１３００℃以下であることが好ましく、９００℃以上１１００℃以下であることがより好ましい。基板の温度が８００℃未満であると成長に時間がかかる。一方、基板の温度が１３００℃を超えるとグラファイトが成長しやすくなる。
【００６４】
単結晶ダイヤモンド材料を成長させる気相中、水素ガス濃度に対するメタンガス濃度の割合は７％以上３０％以下が好ましく、メタンガス濃度に対する窒素ガス濃度の割合は０．１％以上１０％以下が好ましい。これにより、表面の算術平均粗さＲａが５ｎｍ〜１００ｎｍの特殊な種基板（高荷重研磨により形成された粗表面種基板）を使用している効果もあり、単結晶ダイヤモンド中の全窒素原子数に対する、単結晶ダイヤモンド中の孤立置換型窒素原子数の割合が、０．１％以上２０％以下である単結晶ダイヤモンド材料を得ることができる。さらに、単結晶ダイヤモンド材料中の全窒素原子の濃度が０．５ｐｐｍ以上１００ｐｐｍ以下、かつ、孤立置換型窒素原子の濃度が３０ｐｐｂ以上５ｐｐｍ以下である単結晶ダイヤモンドを得ることができる。水素ガス濃度に対するメタンガス濃度の割合は１０％以上２５％以下がより好ましく、１６％以上２５％以下がさらに好ましい。メタンガス濃度に対する窒素ガス濃度の割合は０．５％以上１０％以下がより好ましく、１％以上１０％以下がさらに好ましい。また、窒素ガス濃度Ｃｎ（％）とメタンガス濃度Ｃｃ（％）とが、以下の式（６）
Ａ  ＋  Ｂ×ｌｏｇ１０Ｃｎ  ＝  Ｃｃ    ・・・（６）
（式（６）中、１０≦Ａ≦２０、２≦Ｂ≦７）
の関係を満たすことが好ましい。窒素ガス濃度Ｃｎ（％）とメタンガス濃度Ｃｃ（％）とが上式の関係を満たしながら、表面の算術平均粗さＲａが５ｎｍ〜１００ｎｍの特殊な種基板（高荷重研磨により形成された粗表面種基板）上に単結晶ダイヤモンド材料を成長させる。こうして得られる単結晶ダイヤモンド材料は、可視領域の光の透過率を１５％以下にするとともに、単結晶ダイヤモンド材料の硬度を維持しつつ、耐欠損性を向上させることができる。
【００６５】
さらに、別の不純物を添加する時は、単結晶基板の近くに固体の小片をおいて、マイクロ波のプラズマ中に曝すことで、合成ガス雰囲気中に混入させ、ドーピングを行なう。不純物がケイ素の場合は、固体として半導体のケイ素または石英などが挙げられ、不純物がアルミニウムの場合は、固体としては単結晶サファイヤまたは多結晶アルミナなどが挙げられる。
【００６６】
単結晶ダイヤモンド材料のエピタキシャル成長においては、厚い単結晶ダイヤモンド材料を成長させる観点から、不純物（たとえば窒素）を大量に入れた条件αでの成長を、ある一定時間つづけ、ある特定の厚さＤAになると、全ての不純物（窒素も含む）を排除した条件βでの成長を、また別の一定時間つづけ、ある特定の厚さＤBとした後に、その後元の条件αで再度成長することを繰り返すことが好ましい。これにより、多量の不純物による大きな吸収係数を維持し、なおかつ厚い単結晶ダイヤモンド材料が得られる。
【００６７】
単結晶ダイヤモンドの材料のエピタキシャル成長において、上記のＤAおよびＤBとの間の好ましい関係は、
１０ｐｐｍ≦Ｎallのとき、ＤA≦０．５ｍｍかつ０．００８ｍｍ≦ＤB
５ｐｐｍ≦Ｎall＜１０ｐｐｍのとき、ＤA≦０．８ｍｍかつ０．００５ｍｍ≦ＤB
１ｐｐｍ≦Ｎall＜５ｐｐｍのとき、ＤA≦１．２ｍｍかつ０．００３ｍｍ≦ＤB
である。Ｎallは全窒素量である。ＤBはできるだけ薄い方がよいが、上記条件より薄すぎると、リセットしきれず、うまくゆかない。ＤAも上記条件より厚すぎるとグラファイト成分が急激に多くなる。
【００６８】
上記の繰り返し成長により、最終的にできるダイヤモンド材料の厚さＤtotalは、
Ｄtotal  ＝  ｎ×（ＤA＋ＤB）      ・・・（７）
と式（７）で表される。ここで、ｎは、繰り返し周期の回数である。繰り返しを増やせば厚くでき、透過率も低くできる。Ｎallが１ｐｐｍより小さいと、本発明の黒を出すためには、実現できないほどの厚さが必要となる。
【００６９】
３．単結晶ダイヤモンド材料の種基板からの分離
次に、エピタキシャル成長させた単結晶ダイヤモンドを種基板から分離して、単結晶ダイヤモンド材料を得る。分離方法は、たとえば、レーザー照射により切断する方法、イオン注入で予め分離境界を形成しておき、イオン注入面上に単結晶ダイヤモンド材料を成長させ、その後イオン注入の分離境界面で分離する方法などが挙げられる。
【００７０】
本発明の別の実施形態にかかる工具は、上記の実施形態の単結晶ダイヤモンド材料を含む。このため、本実施形態の工具は、工具作製時、使用時において欠けの少ない工具とすることができる。本実施形態の工具は、特に制限はなく、切削バイト、フライスワイパー、エンドミル、ドリル、リーマー、カッター、ドレッサー、ワイヤーガイド、伸線ダイス、ウォータージェットノズル、ダイヤナイフ、ガラス切り、スクライバーなどが挙げられる。
【００７１】
本発明のさらに別の実施形態にかかる放射温度モニターは、上記の実施形態の単結晶ダイヤモンド材料を含む。このため、本実施形態の放射温度モニターは、黒体輻射により近いもので、真の温度を評価できる。本実施形態の放射温度モニターは、特に制限はなく、温度モニターチップ、温度モニター用のホルダーなどが挙げられる。
【００７２】
本発明のさらに別の実施形態にかかる赤外光学部品は、上記の実施形態の単結晶ダイヤモンド材料を含む。このため、本実施形態の赤外光学部品は、可視光の漏れが極力少なく、赤外光の感知が十分にできる。本実施形態の赤外光学部品は、特に制限なく、（具体例）赤外用窓、赤外用レンズ、飛散物やゴミを遮蔽する赤外窓用スクリーンなどが挙げられる。
【実施例】
【００７３】
（実施例Ｉ）
１．種基板の準備
種基板として、高温高圧合成法によって作製されたＩｂ型の単結晶ダイヤモンドからなる基板（厚み５００μｍ、５ｍｍ角）を３つ準備した。これらの基板の主面の面方位は（００１）面であった。準備したこれらの種基板の主面を、（００１）面から［００１］方向に３°オフするように機械研磨した。その後、これらの種基板の表面を算術平均粗さＲａが１０ｎｍになるようにメタルボンドダイヤ砥石で速度を制御して研磨傷を形成し、粗面化した。【００７４】
２．単結晶ダイヤモンド材料の成長
上記の３つの種基板を公知のマイクロ波プラズマＣＶＤ装置内に配置して、３つの種基板上に窒素含有濃度が異なる３つの単結晶ダイヤモンド材料をそれぞれエピタキシャル成長させた。ここで、マイクロ波周波数は２．４５ＧＨｚ、マイクロ波電力は５ｋＷ、成長時間は６０時間であった。こうして、厚さが１．２ｍｍの３種類の気相合成単結晶ダイヤモンド材料が形成された。【００７５】
３．単結晶ダイヤモンド材料の種基板からの分離
得られた３種類の気相合成単結晶ダイヤモンド材料をレーザーで切断することにより、それぞれの種基板から分離し、その後、３種類の気相合成単結晶ダイヤモンド材料の表面を平坦に研磨した。【００７６】
４．単結晶ダイヤモンド材料の物性測定
得られた３種類の単結晶ダイヤモンド材料（試料１〜試料３）および準備した高温高圧合成Ｉｂ型ダイヤモンド材料（比較試料）について、全窒素濃度、孤立置換型窒素濃度、光透過率を測定した。全窒素濃度は、ＳＩＭＳにより測定した。孤立置換型窒素濃度は、ＥＳＲ分析により測定した。光透過率は、市販の分光光度計を用いて測定した。【００７７】
試料Ｉ−１〜試料Ｉ−３は、表面の算術平均粗さＲａが１０ｎｍの種基板を用いて作製された単結晶ダイヤモンド材料であり、全窒素濃度がそれぞれ１０ｐｐｍ、２０ｐｐｍ、３０ｐｐｍであり、孤立置換型窒素濃度がそれぞれ１００ｐｐｂ、１８０ｐｐｂ、２５０ｐｐｂであった。これに対して、比較試料は、全窒素濃度が１５０ｐｐｍであり、孤立置換型窒素濃度が１５０ｐｐｍであった。【００７８】
試料Ｉ−１〜試料Ｉ−３は、４１０ｎｍ〜７５０ｎｍの可視領域において最大の透過率を示す波長における光の透過率がそれぞれ１４％、９％、１．５％であり、それぞれ「黒々ダイヤモンド」、「黒々ダイヤモンド」、「漆黒ダイヤモンド」に相当するものであった。また、試料Ｉ−１〜試料Ｉ−３は、全て、放射温度モニター用として利用して、実態にあった正確な温度を示した。得られた単結晶ダイヤモンド材料を用いて切削工具を作製し、試験した。試験は、被削材はアルミニウム材Ａ５０５２を用い、切削速度は５００ｍ／ｍｉｎ、切込み量０．０１ｍｍ、送り量０．０１ｍｍ／ｒｅｖの条件で行った。その結果、欠けが少なく耐摩耗性に優れたものであることが確認できた。また、試料Ｉ−１〜試料Ｉ−３は、全て、窓材料として可視光をほぼ遮断して黒く、波長１０．６μｍの赤外光を４０％以上透過するものであり、それぞれ６２％、５５％、４８％であった。これに対して、比較試料は、黄色い透明板であり、波長７５０ｎｍの光をよく透過した。また、各試料の板厚を０．５ｍｍとし、表面の算術平均粗さＲａを１ｎｍ以下で、平行度を０．１°以下に両面研磨した板の裏表に直径１．６ｍｍのＴｉ電極を２００ｎｍ厚さに蒸着し、室温（２５℃）で５０Ｖ印加して、電流電圧特性を測定した。いずれの試料もほとんど電流が流れず、１×１０12Ωｃｍ以上であることが分かった。【００７９】
（実施例ＩＩ）
本実施例では、種基板の表面粗さＲａと結晶成長時のメタン濃度および窒素濃度を変えたこと以外は、実施Ｉと同様にして単結晶ダイヤモンド材料を作製し物性を測定した。単結晶ダイヤモンド材料に含有させる全窒素濃度が１０ｐｐｍ以下の場合はメタン濃度は１０％で合成し、単結晶ダイヤモンド材料に含有させる全窒素濃度が１０ｐｐｍより高く９０ｐｐｍ以下の場合はメタン濃度は１８％で合成し、単結晶ダイヤモンド材料に含有させる全窒素濃度が９０ｐｐｍより高い場合はメタン濃度は２５％で合成した。窒素濃度は０．１〜１０％の範囲で変えて、単結晶ダイヤモンド材料に含有させる窒素濃度を調整した。単結晶ダイヤモンド材料の作製は、時々窒素添加の無い条件で結晶成長させ、再度同じ窒素を添加して結晶成長させた。窒素添加の無い条件を開始する目安としては、全窒素濃度が５ｐｐｍ未満を目指す場合は、単結晶ダイヤモンドの厚さが１．０〜１．２ｍｍとなった時に、３μｍ成長を行い、全窒素濃度が５ｐｐｍ以上１０ｐｐｍ未満を目指す場合は、単結晶ダイヤモンドの厚さが０．７〜０．８ｍｍとなった時に５μｍ成長を行い、全窒素濃度が１０ｐｐｍ以上９０ｐｐｍ未満を目指す場合は、単結晶ダイヤモンドの厚さが０．４〜０．５ｍｍとなった時に８μｍ成長を行い、全窒素濃度が９０ｐｐｍ以上を目指す場合は、単結晶ダイヤモンドの厚さが０．３〜０．４ｍｍとなった時に８μｍ成長を行った。これは、結晶格子を壊すことなく単結晶ダイヤモンド材料に高濃度で非置換型不純物を混入させるためであった。作製した試料ＩＩ−１〜試料ＩＩ−９の結果を表１にまとめた。表１において、「可視光透過率」とは、４１０ｎｍ〜７５０ｎｍの可視領域において最大の透過率を示す波長における光の透過率を示した。
【００８０】
【表１】
0006594889.tif 000002
【００８１】
表１を参照して、試料ＩＩ−１〜試料ＩＩ−８については、種基板の表面状態と単結晶ダイヤモンド材料の結晶成長合成条件により、孤立置換型窒素濃度に比べて全窒素濃度を大きく（すなわち、孤立置換型窒素濃度に対する全窒素濃度を高く）し、空孔も導入され、所望の可視領域の光の透過率が１５％以下であり、波長１０．６μｍの赤外領域の光の透過率が４０％以上であり、抵抗率が１×１０6Ωｃｍ以上であった。試料ＩＩ−１〜試料ＩＩ−８は、赤外用の窓として、あるいは黒体輻射用の放射温度モニターとして使用することができた。切削工具を作製し、試験した。切削チップは、素材の厚さを１〜２ｍｍの厚さに切り出し、工具用のシャンクにろう付けした後に刃先を加工した。試験は、被削材はアルミニウム材Ａ５０５２を用い、切削速度は５００ｍ／ｍｉｎ、切込み量０．０１ｍｍ、送り量０．０１ｍｍ／ｒｅｖの条件で行った。その結果、欠けが少なく耐摩耗性に優れたものであることが確認できた。試料ＩＩ−１〜試料ＩＩ−８については、孤立置換型窒素に対する全窒素濃度の割合が大きいことが、それらの高い耐欠け性および高い耐摩耗性に寄与したものと考えられた。また、試料ＩＩ−１に注目して、非置換型窒素濃度が０．８８ｐｐｍ以上であると、あるいは空孔濃度と非置換型窒素濃度の和が５ｐｐｍ以上であると効果がある。試料ＩＩ−９は、孤立置換型窒素濃度に対する全窒素濃度の比が２．８であり８よりも低く、可視領域の透過率も６７％と大きかった。【００８２】
（実施例ＩＩＩ）
本実施例では、種基板の表面粗さＲａと結晶成長時のメタン濃度および窒素濃度およびＭｇ、Ａｌ、Ｓｉ、Ｐ、およびＳの少なくとも１つの不純物元素の総不純物元素濃度および総置換型不純物元素濃度を変えたこと以外は、実施例Ｉと同様にして単結晶ダイヤモンド材料を作製し物性を測定した。Ｍｇ、Ａｌ、Ｓｉ、Ｐ、およびＳの少なくとも１つの不純物元素の添加は、種基板の近くにＭｇＯ、Ａｌ2Ｏ3、Ｓｉ、ＩｎＰ、ＺｎＳなどの小片（１ｍｍ×２ｍｍ）を置くことにより行ない、小片の数で添加量を制御した。単結晶ダイヤモンド材料に含有させる全窒素濃度が１０ｐｐｍ以下の場合はメタン濃度は１０％で合成し、単結晶ダイヤモンド材料に含有させる全窒素濃度が１０ｐｐｍより高く９０ｐｐｍ以下の場合はメタン濃度は１８％で合成した。単結晶ダイヤモンド材料に含有させる窒素濃度は０．１〜１０％の範囲で変えて、単結晶ダイヤモンド材料に含有させる窒素濃度を調整した。単結晶ダイヤモンド材料の作製は、実施例ＩＩと同じ要領で、時々窒素添加の無い条件で結晶成長させ、再度同じ窒素を添加して結晶成長させた。ただし、窒素以外の不純物元素は固体ソースを利用したので、完全にない条件というわけではなく、その時だけＣＯ2ガスをメタンガスの１０％を添加して、不純物元素が含有すること抑制した。窒素がない条件の開始の目安は、実施例ＩＩと同じにした。これは、結晶格子を壊すことなく単結晶ダイヤモンド材料に高濃度で非置換型不純物を混入させるためであった。作製した試料ＩＩＩ−１〜試料ＩＩＩ−１０の結果を表２にまとめた。表２において、「可視光透過率」とは、４１０ｎｍ〜７５０ｎｍの可視領域において最大の透過率を示す波長における光の透過率を示した。【００８３】
【表２】
0006594889.tif 000003
【００８４】
表２を参照して、試料ＩＩＩ−１〜試料ＩＩＩ−８については、種基板の表面状態と単結晶ダイヤモンド材料の結晶成長条件により、孤立置換型窒素濃度に対する全窒素濃度の比が２．５以上に大きく、窒素以外の不純物元素において、総置換型不純物元素濃度に対する総不純物元素濃度の比が大きく（試料ＩＩＩ−１〜試料ＩＩＩ−７においては当該比が８以上に大きい）、空孔も導入され、所望の可視領域の光の透過率が１５％以下であり、波長１０．６μｍの赤外領域の光の透過率が４０％以上であり、抵抗率が１×１０6Ωｃｍ以上であった。試料ＩＩＩ−１〜試料ＩＩＩ−５のように、全窒素濃度が低くても、他の不純物元素が非置換型に多量に導入され、所望の可視領域の光の透過率が１５％以下であった。試料ＩＩＩ−１〜試料ＩＩＩ−８は、赤外用の窓として、あるいは黒体輻射用の放射温度モニターとして使用することができた。切削工具を作製し、試験した。試験は、被削材はアルミニウム材Ａ５０５２を用い、切削速度は５００ｍ／ｍｉｎ、切込み量０．０１ｍｍ、送り量０．０１ｍｍ／ｒｅｖの条件で行った。その結果、欠けが少なく耐摩耗性に優れたものであることが確認できた。試料ＩＩＩ−１〜試料ＩＩＩ−８については、総置換型不純物元素濃度に対する総不純物元素濃度の割合が大きいことが、それらの高い耐欠け性および高い耐摩耗性に寄与したものと考えられた。試料ＩＩＩ−９および試料ＩＩＩ−１０は、窒素においても、上記の不純物元素においても、孤立（総）置換型元素濃度に対する全（総）元素濃度の比が８以上ではなく、可視領域の透過率が６７％と大きかった。【００８５】
（実施例ＩＶ）
本実施例では、種基板の表面粗さＲａと結晶成長時のメタン濃度および窒素濃度およびＢ、Ａｌ、およびＳｉの少なくとも１つの不純物元素の濃度を変えたこと以外は、実施例Ｉと同様にして単結晶ダイヤモンド材料を作製し物性を測定した。ホウ素の添加はＢ2Ｈ6ガスの導入により行ない、ＡｌおよびＳｉの添加は実施例ＩＩＩと同様に行なった。単結晶ダイヤモンド材料に含有させる全窒素濃度が１０ｐｐｍ以下の場合はメタン濃度は１０％で合成し、単結晶ダイヤモンド材料に含有させる全窒素濃度が１０ｐｐｍより高く９０ｐｐｍ以下の場合はメタン濃度は１８％で合成した。窒素濃度は０．１〜１０％の範囲で変えて、単結晶ダイヤモンド材料に含有させる窒素濃度を調整した。単結晶ダイヤモンド材料の作製は、時々窒素添加およびホウ素添加の無い条件で結晶成長させ、再度同じ窒素およびホウ素を添加して結晶成長させた。ただし、窒素およびホウ素以外の不純物元素は固体ソースを利用したので、完全にない条件というわけではなく、その時だけＣＯ2ガスをメタンガスの１０％を添加して、不純物が含有すること抑制した。窒素がない条件の開始の目安は、実施例ＩＩと同じにした。これは、結晶格子を壊すことなく単結晶ダイヤモンド材料に高濃度で非置換型不純物元素を混入させるためであった。作製した試料ＩＶ−１〜試料ＩＶ−１０の結果を表３にまとめた。表３において、「可視光透過率」とは、４１０ｎｍ〜７５０ｎｍの可視領域において最大の透過率を示す波長における光の透過率を示した。【００８６】
【表３】
0006594889.tif 000004
【００８７】
表３を参照して、試料ＩＶ−１〜試料ＩＶ−８については、種基板の表面状態と単結晶ダイヤモンド材料の結晶成長合成条件により、孤立置換型窒素濃度に比べ、全窒素濃度を大きくし、空孔も導入され、所望の可視領域の光の透過率が１５％以下であり、波長１０．６μｍの赤外領域の光の透過率が４０％以上であり、抵抗率が１×１０6Ωｃｍ以上であった。試料ＩＶ−１〜試料ＩＶ−８は、赤外用の窓として、あるいは黒体輻射用の放射温度モニターとして使用することができた。切削工具を作製し、試験した。試験は、被削材はアルミ材Ａ５０５２を用い、切削速度は５００ｍ／ｍｉｎ、切込み量０．０１ｍｍ、送り量０．０１ｍｍ／ｒｅｖの条件で行った。その結果、欠けが少なく耐摩耗性に優れたものであることが確認できた。試料ＩＶ−９および試料ＩＶ−１０は、ホウ素濃度が窒素濃度より多く混入され、抵抗率が低かったので、可視領域とともに赤外領域の透過率も低くなってしまった。【００８８】
今回開示された実施の形態および実施例はすべての点で例示であって制限的なものではないと考えられるべきである。本発明の範囲は上記した説明ではなくて請求の範囲によって示され、請求の範囲と均等の意味および範囲内でのすべての変更が含まれることが意図される。